(57)【特許請求の範囲】
【請求項１】
デジタルオフセット印刷用のプロセス黒インク組成物であって、
ＰｉｇｍｅｎｔＢｌｕｅ１５：３を含むシアン着色剤、
ＰｉｇｍｅｎｔＲｅｄ５７：１を含むマゼンタ着色剤、および
ＰｉｇｍｅｎｔＹｅｌｌｏｗ１４を含む黄色着色剤を含むとともに、
前記プロセス黒インク組成物は、総量１５ｗｔ％以上のＰｉｇｍｅｎｔＢｌｕｅ１５：３、ＰｉｇｍｅｎｔＲｅｄ５７：１、及びＰｉｇｍｅｎｔＹｅｌｌｏｗ１４からなる顔料、
光開始剤、
分散剤、ならびに
硬化性モノマーおよび硬化性オリゴマーからなる群から選ばれた１以上の成分を含む硬化性インク展色剤成分を含み、
前記プロセス黒インク組成物は、前記シアン着色剤の前記黄色着色剤に対する比０．７０−０．８０：１．０、および前記マゼンタ着色剤の前記黄色着色剤に対する比０．９０−０．８０：１．０を含み、前記プロセス黒インク組成物はカーボンブックを含まず、前記プロセス黒インク組成物は充填剤をさらに含む、ことを特徴とする、プロセス黒インク組成物。
【請求項２】
さらに安定剤を含む請求項１に記載のプロセス黒インク組成物。
【請求項３】
ＰｉｇｍｅｎｔＢｌｕｅ１５：３を含む前記シアン着色剤の、ＰｉｇｍｅｎｔＹｅｌｌｏｗ１４を含む前記黄色着色剤に対する比が０．７６：１であると共に、
ＰｉｇｍｅｎｔＲｅｄ５７：１を含む前記マゼンタ着色剤の、ＰｉｇｍｅｎｔＹｅｌｌｏｗ１４を含む前記黄色着色剤に対する比が０．８０：１である、請求項１に記載のプロセス黒インク組成物。
【請求項４】
プロセス黒インク組成物は、９０％以上の効率で画像形成部材から印刷可能基材に転写可能である、請求項１に記載のプロセス黒インク組成物。
【請求項５】
プロセス黒インク組成物の製造方法であって、前記方法が、
ａ）ＰｉｇｍｅｎｔＢｌｕｅ１５：３を含むシアン着色剤、ＰｉｇｍｅｎｔＲｅｄ５７：１を含むマゼンタ着色剤、およびＰｉｇｍｅｎｔＹｅｌｌｏｗ１４を含む黄色着色剤を、前記シアン着色剤の前記黄色着色剤に対する比が０．７０−０．８０：１．０、および前記マゼンタ着色剤の前記黄色着色剤に対する比が０．９０−０．８０：１．０で準備し，
ｂ）前記着色剤を音響的に混合し，
ｃ）光開始剤、分散剤、ならびにモノマーおよびオリゴマーからなる群から選ばれた１以上の硬化性インク展色剤成分を、前記音響的に混合された着色剤と音響的に混合して硬化性インク混合物を形成し、
ｄ）ｃ）で形成された前記硬化性インク混合物をミルにかけ、プロセス黒インク組成物を得ることを含むとともに、前記プロセス黒インク組成物はカーボンブラックを含まないことを特徴とする方法。
【請求項６】
ＰｉｇｍｅｎｔＢｌｕｅ１５：３を含む前記シアン着色剤のＰｉｇｍｅｎｔＹｅｌｌｏｗ１４を含む前記黄色着色剤に対する比が０．７６：１であるとともに、ＰｉｇｍｅｎｔＲｅｄ５７：１を含む前記マゼンタ着色剤のＰｉｇｍｅｎｔＹｅｌｌｏｗ１４を含む前記黄色着色剤に対する比が０．８０：１．０である、請求項５に記載の方法。
【請求項７】
ｃ）において形成された前記硬化性インク混合物をミルにかける前に、前記硬化性インク混合物を加熱して攪拌することをさらに含む、請求項５に記載の方法。
【請求項８】
ｃ）において形成された前記硬化性インク混合物が安定剤をさらに含む、請求項５に記載の方法。
【請求項９】
ｃ）において形成された前記硬化性インク混合物が充填剤をさらに含む、請求項５に記載の方法。
【請求項１０】
ハーフトーン印刷方法であって、前記方法が、
シアンインク組成物、マゼンタインク組成物、および黄色インク組成物を準備し、
前記シアンインク組成物、前記マゼンタインク組成物、および前記黄色インク組成物を、画像再形成可能な画像形成部材表面に、前記シアンインク組成物の前記黄色インク組成物に対する比が０．７０−０．８０：１．０、および前記マゼンタインク組成物の前記黄色インク組成物に対する比が０．９０−０．８０：１．０で塗布し、
インク画像を形成し、
前記画像形成部材の前記画像再形成可能な画像形成部材表面から前記インク画像を印刷可能基材に転写してハーフトーン黒画像を形成することを含むとともに、
前記ハーフトーン黒画像はカーボンブラックを含まず、
前記シアンインク組成物がＰｉｇｍｅｎｔＢｌｕｅ１５：３を１５重量％以上含み、前記マゼンタインク組成物がＰｉｇｍｅｎｔＲｅｄ５７：１を１５重量％以上含み、前記黄色インク組成物がＰｉｇｍｅｎｔＹｅｌｌｏｗ１４を１５重量％以上含み、
前記シアンインク組成物、前記マゼンタインク組成物、および前記黄色インク組成物が各々さらに
光開始剤、
分散剤、ならびに
硬化性モノマーおよび硬化性オリゴマーからなる群から選ばれた１以上の成分を含む硬化性インク展色剤成分を含むことを特徴とする方法。
【請求項１１】
前記画像形成部材の前記画像再形成可能な画像形成部材表面からの前記インク画像の印刷可能基材への前記転写は、効率が９０％以上である、請求項１０に記載の方法。
【請求項１２】
さらに、前記シアン、マゼンタ、および黄色インク組成物を画像再形成可能な画像形成部材表面に塗布したのちに、前記シアン、マゼンタ、および黄色インク組成物を部分的に硬化させることをさらに含む、請求項１０に記載の方法。
【請求項１３】
前記画像形成部材の前記画像再形成可能な画像形成部材表面からの前記インク画像の印刷可能基材への前記転写は、効率が９８％以上である、請求項１２に記載の方法。
【請求項１４】
ＰｉｇｍｅｎｔＢｌｕｅ１５：３を含む前記シアンインク組成物の、ＰｉｇｍｅｎｔＹｅｌｌｏｗ１４を含む前記黄色インク組成物に対する比が０．７６：１であるとともに、ＰｉｇｍｅｎｔＲｅｄ５７：１を含む前記マゼンタインク組成物の、ＰｉｇｍｅｎｔＹｅｌｌｏｗ１４を含む前記黄色インク組成物に対する比が０．８０：１．０である、請求項１０に記載の方法。
【発明の詳細な説明】
【技術分野】
【０００１】
本開示は、デジタルオフセット印刷に関する。具体的には、本開示は、数ある印刷用途の中で、デジタルオフセット印刷に適する黒インクに関する。
【背景技術】
【０００２】
代表的なリソグラフおよびオフセット印刷技術は、恒久的にパターン形成された刷版を使用しており、それ故、雑誌や新聞等の多数の同じ画像の写しを印刷する際にのみ有用である。可変データのデジタルリソグラフィーまたはデジタルオフセットリソグラフ印刷は、最初に湿し流体層で均一に被覆される画像形成部材（印刷可能ブランケット）の非パターン形成画像再形成可能表面を用いるシステムとして発展している。湿し流体の部位は、集束放射線源（例えば、レーザ光源）にさらすことによって除去され、窪みを形成する。その結果湿し流体の仮パターンが非パターン形成画像再形成可能表面に形成される。この上に塗布されたインクは、湿し流体の除去によって生じた窪みに留まる。このインク面は、その後、紙、プラスチック、あるいは金属等の基材と接触させられ、湿し流体層の窪みから基材へとインクが移る。この湿し流体をその後除去し、新たな湿し流体の均一層をこの画像再形成可能表面に塗布し、前記工程を繰り返してもよい。
【０００３】
デジタルオフセット印刷の要件を満たすため、デジタルオフセット印刷アーキテクチャとともに使用されるインクは、典型的には多くの望ましい物理的および化学的特性を有するべきである。これらインクは、接触する印刷版、湿し流体、紙、および各種ローラを含む材料と適合するべきである。このデジタルオフセット印刷インクは、転写および硬化に対する機能的要件のすべてもまた満たすべきである。
【０００４】
当技術分野における多くの黒インクは、しかしながら、デジタルオフセット印刷アーキテクチャとともに使用する場合、難題をもたらす。通常カーボンブラックとともに処方されるかかるインクは、ＵＶ放射を広く吸収し、本質的に着色インクよりも硬化し難い。デジタルオフセット印刷に最も適する高粘度カーボンブラックインクは、これら印刷工程が、カーボンブラックインクの硬化にさらに悪影響を及ぼすレオロジー改質剤の添加を含み得るため、さらにいっそう難題である。さらに、カーボンブラックインクは、カーボンブラックを含むブランケットと相互作用をする能力もあり、転写の問題をもたらす。高転写効率は、高解像度のデジタル画像形成に必須である。従って、当技術分野において、デジタルオフセット印刷で効果的に使用され得る黒インク処方に対する要求が残る。
【発明の概要】
【発明が解決しようとする課題】
【０００５】
本開示は、シアン顔料を含むシアン着色剤、マゼンタ顔料を含むマゼンタ着色剤、および黄色顔料を含む黄色着色剤を含む、デジタルオフセット印刷用のプロセス黒インク組成物を対象とし、前記プロセス黒インク組成物は、顔料を総量で約１５ｗｔ％以上、光開始剤、分散剤、および、硬化性モノマーまたは硬化性オリゴマーから選ばれた１以上の成分を含む硬化性インク展色剤成分を含み；前記プロセス黒インク組成物は、前記シアン着色剤の前記黄色着色剤に対する比０．７０−０．８０：１．０、および前記マゼンタ着色剤の前記黄色着色剤に対する比０．９０−０．８０：１．０を含むとともに、前記プロセス黒インク組成物は、カーボンブラックを含まない。
【０００６】
本開示は、プロセス黒インク組成物の製造方法であって、前記方法がａ）シアン顔料を含むシアン着色剤、マゼンタ顔料を含むマゼンタ着色剤、および黄色顔料を含む黄色着色剤を、前記シアン着色剤の前記黄色着色剤に対する比が０．７０−０．８０：１．０、および前記マゼンタ着色剤の前記黄色着色剤に対する比が０．９０−０．８０：１．０で準備し；ｂ）前記顔料を音響的に混合し；ｃ）光開始剤、分散剤、およびモノマーまたはオリゴマーから選ばれた１以上の硬化性インク展色剤成分を、前記音響的に混合された顔料と音響的に混合して硬化性インク混合物を形成し；ｄ）ｃ）で形成された前記硬化性インク混合物をミルにかけ、プロセス黒インク組成物を得ることを含むとともに、前記プロセス黒インク組成物はカーボンブラックを含まない製造方法もまた提供する。
【０００７】
ハーフトーン印刷方法であって、シアンインク組成物、マゼンタインク組成物、および黄色インク組成物を準備し、前記シアンインク組成物、マゼンタインク組成物、および黄色インク組成物を、画像再形成可能な画像形成部材表面に、前記シアンインク組成物の前記黄色インク組成物に対する比が０．７０−０．８０：１．０、および前記マゼンタインク組成物の前記黄色インク組成物に対する比が０．９０−０．８０：１．０で塗布し；インク画像を形成し；前記画像形成部材の画像再形成可能表面から前記インク画像を印刷可能基材に転写してハーフトーン黒画像を形成することを含む方法であるとともに、前記ハーフトーン黒画像はカーボンブラックを含まず、前記シアンインク組成物がシアン顔料を約１５重量％以上含み、前記マゼンタインク組成物がマゼンタ顔料を約１５重量％以上含み、前記黄色インク組成物が黄色顔料を約１５重量％以上含み、前記シアンインク組成物、マゼンタインク組成物、および黄色インク組成物が各々さらに光開始剤、分散剤、および、硬化性モノマーまたは硬化性オリゴマーから選ばれた１以上の成分を含む硬化性インク展色剤成分を含む方法もまた、本開示で提供される。
【図面の簡単な説明】
【０００８】
【図１】図１は、本開示のプロセス黒インク組成物とともに使用するための、インクに基づく可変画像デジタル印刷システムの概略図を示す。
【図２】図２は、実施例に記載のシアンインク製造のための典型的な実施形態を示す。
【図３】図３は、実施例に記載のマゼンタインク製造のための典型的な実施形態を示す。
【図４】図４は、実施例に記載の黄色インク製造のための典型的な実施形態を示す。
【図５】図５は、シアンインク、マゼンタインク、黄色インク、およびプロセス黒インクの３５℃での粘度を示す。
【図６】図６は、実施例に記載のプロセス黒インクについての、二重メチルエチルケトン（ＭＥＫ）摩擦の回数における画像の厚さの影響を示す。
【発明を実施するための形態】
【０００９】
プロセス黒インク組成物
典型的な実施形態を、処方および使用について以下に詳述する。しかしながら、下記のシステムおよび組成物の特徴を組み込むいかなるシステムも、この典型的な実施形態の範囲と趣旨によって網羅され得ることが想定される。
【００１０】
典型的な実施形態は、以下に詳述される組成物とシステムの趣旨と範囲に含まれ得る代替物、変更、および同等物を網羅することを意図する。
【００１１】
量に関連して用いられる修飾語句“約”は、提示された値を含み、その背景によって決まる意味を有する（例えば、少なくとも個別の量の測定に関連する誤差の程度を含む）。特定値とともに使用された場合、その値を明らかにしているともみなされるべきである。
【００１２】
全般にわたり、範囲は、その範囲内のあらゆる値を表す省略表現として使用される。その範囲内のいかなる値も、その範囲の終端として選択することができる。
【００１３】
特別の定めのない限り、本明細書および本明細書の他の部分で表される百分率と量のすべては、重量百分率を指すと理解されたい。所与の量は、その材料の活性重量に基づく。
【００１４】
実施形態の黒インク組成物、方法、およびシステムへの理解を提供するため、図面を参照する。
【００１５】
本開示は、カーボンブラックを含まないプロセス黒インクおよびこれらインクを用いた印刷方法を提供する。本開示のプロセス黒インクは、デジタルオフセット印刷アーキテクチャを用いた場合に、低ブランケット汚染だけでなく、優れた転写効率および硬化性能を示す。本開示の黒インクは、顔料等のシアン、マゼンタ、および黄色着色剤のみを含むように処方され、ならびに／または、シアン、マゼンタ、および黄色インクを混合して調製される。プロセス黒インク画像は、１）本開示のプロセス黒インクをデジタルオフセット印刷アーキテクチャに用いて、または、２）本書に記載の割合で、デジタルオフセット印刷アーキテクチャにおいてシアン、マゼンタ、および黄色インクのハーフトーン印刷を用いてプロセス黒インク画像を得ることのどちらかによって得ることができる。両方の例における利点は、良好な硬化、高転写効率、および低ブランケット汚染である。これら３色を用いて得られた印刷プロセス黒の場合、一つの色ステーションをデジタルオフセット印刷アーキテクチャで除去してもよく、または、前記アーキテクチャの第４のインク塔に特殊インク（白または銀等）を導入する能力によって柔軟性が上げられてもよい。
【００１６】
ここで、“プロセス黒”は、シアン、マゼンタ、および黄色の３つの着色剤の混合物からなる黒インクを指す。いくつかの実施形態では、これら着色剤は、１以上の硬化性モノマーおよび／または硬化性オリゴマーを含む硬化性展色剤成分、１以上の光開始剤、場合により１以上の安定剤、ならびに場合により１以上の充填剤と混合される。いくつかの実施形態では、本開示のプロセス黒インク組成物は、カーボンブラックを含まない。
【００１７】
前記シアン着色剤としては、該シアン着色剤が１以上の硬化性モノマーまたは１以上の硬化性オリゴマーおよび１以上の分散剤に溶解または分散され得るという条件で、顔料、顔料混合物、顔料と染料の混合物等を含む、任意の所望の、または有効なシアン着色剤が挙げられる。特定の実施形態では、前記シアン着色剤は顔料である。
【００１８】
本開示のプロセス黒インク組成物で使用される適切なシアン顔料の例としては、テトラ（オクタデシルスルホンアミド）フタロシアニン銅、カラーインデックス（Ｃ．Ｉ．）で、Ｃ．Ｉ．７４１６０、Ｃ．Ｉ．Ｐｉｇｍｅｎｔ  Ｂｌｕｅ−１、Ｃ．Ｉ．Ｐｉｇｍｅｎｔ  Ｂｌｕｅ−２、Ｃ．Ｉ．Ｐｉｇｍｅｎｔ  Ｂｌｕｅ−３、Ｃ．Ｉ．Ｐｉｇｍｅｎｔ  Ｂｌｕｅ−１５、Ｃ．Ｉ．Ｐｉｇｍｅｎｔ  Ｂｌｕｅ−１５：２、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、Ｃ．Ｉ．Ｐｉｇｍｅｎｔ  Ｂｌｕｅ−２２等として記載されるフタロシアニンｘ−銅顔料が挙げられる。いくつかの実施形態では、スイスムッテンツＣｌａｒｉａｎｔ  Ｉｎｔｅｒｎａｔｉｏｎａｌ  Ｌｔｄ製Ｈｏｓｔａｐｅｒｍ  Ｂｌｕｅ  Ｂ４Ｇ、または、ニューヨーク州タリータウンＣｉｂａ  Ｓｐｅｃｉａｌｔｙ  Ｃｈｅｍｉｃａｌｓ製Ｉｒｇａｌｉｔｅ（登録商標）Ｂｌｕｅ  ＧＬＯ等のＣ．Ｉ．Ｐｉｇｍｅｎｔ  Ｂｌｕｅ−１５：３が用いられる。
【００１９】
いくつかの実施形態では、前記シアン顔料は、本開示のプロセス黒インク組成物に、任意の所望の、または有効な量で存在し得る。例えば、前記シアン顔料は、本開示のプロセス黒インク組成物に、本開示のプロセス黒インク組成物の総重量に基づいて、０％−２０％、例えば０％−１０％、例えば４％−５％の範囲の、例えば４．２８％または４．６％の量（重量による）で存在し得る。
【００２０】
前記マゼンタ着色剤としては、該マゼンタ着色剤が１以上の硬化性モノマーまたは１以上の硬化性オリゴマーおよび１以上の分散剤に溶解または分散され得るという条件で、顔料、顔料混合物、顔料と染料の混合物等を含む、任意の所望の、または有効なマゼンタ着色剤が挙げられる。特定の実施形態では、前記マゼンタ着色剤は顔料である。
【００２１】
本開示のプロセス黒インク組成物で使用される適切なマゼンタ顔料の例としては、Ｃ．Ｉ．Ｐｉｇｍｅｎｔ  Ｒｅｄ−５、Ｃ．Ｉ．Ｐｉｇｍｅｎｔ  Ｒｅｄ−７、Ｃ．Ｉ．Ｐｉｇｍｅｎｔ  Ｒｅｄ−１２、Ｃ．Ｉ．Ｐｉｇｍｅｎｔ  Ｒｅｄ−４８、Ｃ．Ｉ．Ｐｉｇｍｅｎｔ  Ｒｅｄ−４８：１、Ｃ．Ｉ．Ｐｉｇｍｅｎｔ  Ｒｅｄ−５７、Ｃ．Ｉ．Ｐｉｇｍｅｎｔ  Ｒｅｄ−１１２、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、Ｃ．Ｉ．Ｐｉｇｍｅｎｔ  Ｒｅｄ−１６８、Ｃ．Ｉ．Ｐｉｇｍｅｎｔ  Ｒｅｄ−１８４、Ｃ．Ｉ．Ｐｉｇｍｅｎｔ  Ｒｅｄ−２０２、Ｃ．Ｉ．Ｐｉｇｍｅｎｔ  Ｒｅｄ−２０７が挙げられる。特定の実施形態では、スイスムッテンツＣｌａｒｉａｎｔ  Ｉｎｔｅｒｎａｔｉｏｎａｌ  Ｌｔｄ製Ｐｅｒｍａｎｅｎｔ  Ｒｕｂｉｎｅ  Ｌ５Ｂ０１等の、カラーインデックスが１５８５０：１のＰｉｇｍｅｎｔ  Ｒｅｄ  ５７：１等のモノアゾリソールルビン顔料が使用される。
【００２２】
いくつかの実施形態では、前記マゼンタ顔料は、本開示のプロセス黒インク組成物に、任意の所望の、または有効な量で存在し得る。例えば、前記マゼンタ顔料は、本開示のプロセス黒インク組成物に、０％−２０％、例えば０％−１０％、例えば４％−７％の範囲の、例えば５．４％または４．９％の量（重量による）で存在し得る。
【００２３】
前記黄色着色剤としては、該黄色着色剤が１以上の硬化性モノマーまたは１以上の硬化性オリゴマーおよび１以上の分散剤に溶解または分散され得るという条件で、顔料、顔料混合物、顔料と染料の混合物等を含む、任意の所望の、または有効な黄色着色剤が挙げられる。特定の実施形態では、前記黄色着色剤は顔料である。
【００２４】
本開示のプロセス黒インク組成物で使用される適切な黄色顔料の例としては、Ｃ．Ｉ．Ｐｉｇｍｅｎｔ  Ｙｅｌｌｏｗ−１２、Ｃ．Ｉ．Ｐｉｇｍｅｎｔ  Ｙｅｌｌｏｗ−１３、Ｃ．Ｉ．Ｐｉｇｍｅｎｔ  Ｙｅｌｌｏｗ−１４、Ｃ．Ｉ．Ｐｉｇｍｅｎｔ  Ｙｅｌｌｏｗ−１６、Ｃ．Ｉ．Ｐｉｇｍｅｎｔ  Ｙｅｌｌｏｗ−１７、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−８３、Ｃ．Ｉ．Ｐｉｇｍｅｎｔ  Ｙｅｌｌｏｗ−９３、Ｃ．Ｉ．Ｐｉｇｍｅｎｔ  Ｙｅｌｌｏｗ−９５、Ｃ．Ｉ．Ｐｉｇｍｅｎｔ  Ｙｅｌｌｏｗ−９７、Ｃ．Ｉ．Ｐｉｇｍｅｎｔ  Ｙｅｌｌｏｗ−９８、Ｃ．Ｉ．Ｐｉｇｍｅｎｔ  Ｙｅｌｌｏｗ−１１４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、Ｃ．Ｉ．Ｐｉｇｍｅｎｔ  Ｙｅｌｌｏｗ−１５１、Ｃ．Ｉ．Ｐｉｇｍｅｎｔ  Ｙｅｌｌｏｗ−１５４が挙げられる。特定の実施形態では、Ｃ．Ｉ．Ｐｉｇｍｅｎｔ  Ｙｅｌｌｏｗ  １３またはＣ．Ｉ．Ｐｉｇｍｅｎｔ  Ｙｅｌｌｏｗ  １４が使用される。
【００２５】
いくつかの実施形態では、前記黄色顔料は、本開示のプロセス黒インク組成物に、任意の所望の、または有効な量で存在し得る。例えば、前記黄色顔料は、本開示のプロセス黒インク組成物に、０％−２０％、例えば０％−１０％、例えば４％−７％の範囲の、例えば６．１％の量（重量による）で存在し得る。
【００２６】
いくつかの実施形態では、本開示のプロセス黒インク組成物における顔料（シアン、マゼンタ、および黄色顔料）の総量は、１０ｗｔ％−３０ｗｔ％の間、例えば１０ｗｔ％から２０ｗｔ％、例えば１０ｗｔ％から１５ｗｔ％である。いくつかの実施形態では、本開示のプロセス黒インク組成物における顔料の総量は、約１５ｗｔ％以上である。
【００２７】
いくつかの実施形態では、シアン着色剤の黄色着色剤に対する比は、少なくとも約０．６５：１から約０．８５：１、例えば約０．７０−０．８０：１、例えば約０．７０−０．７６：１である。いくつかの実施形態では、シアン着色剤の黄色着色剤に対する比は、０．７０：１である。別の実施形態では、シアン着色剤の黄色着色剤に対する比は約０．７６：１である。
【００２８】
いくつかの実施形態では、マゼンタ着色剤の黄色着色剤に対する比は、少なくとも約０．７５：１から約０．８５：１、例えば約０．８０−０．９０：１、例えば約０．８０−０．８８：１である。いくつかの実施形態では、マゼンタ着色剤の黄色着色剤に対する比は０．８８：１である。別の実施形態では、マゼンタ着色剤の黄色着色剤に対する比は約０．８０：１である。
【００２９】
例えば、特定の実施形態において、本開示のカーボンブラックを含まないプロセス黒インク組成物は、Ｐｉｇｍｅｎｔ  Ｂｌｕｅ  １５：３等の、顔料であるシアン着色剤、Ｐｉｇｍｅｎｔ  Ｒｅｄ  ５７：１等の、顔料であるマゼンタ着色剤、およびＰｉｇｍｅｎｔ  Ｙｅｌｌｏｗ  １４またはＰｉｇｍｅｎｔ  Ｙｅｌｌｏｗ  １３等の、顔料である黄色着色剤を含むとともに、各顔料はそれぞれ、０．７０：０．８８：１．０の比で使用される。いくつかの実施形態では、Ｐｉｇｍｅｎｔ  Ｂｌｕｅ  １５：３：Ｐｉｇｍｅｎｔ  Ｒｅｄ  ５７：１：Ｐｉｇｍｅｎｔ  Ｙｅｌｌｏｗ  １４またはＰｉｇｍｅｎｔ  Ｙｅｌｌｏｗ  １３の比は、０．７６：０．８０：１．０である。
【００３０】
いくつかの実施形態では、本開示のプロセス黒インクは、分散剤、硬化性モノマーまたはオリゴマーを含む硬化性展色剤成分、光開始剤、場合により安定剤、および場合により充填剤を含む展色剤をさらに含む。実施形態において、適切な分散剤としては、アミン、エステル、アルコール、およびカルボン酸等の顔料親和性基を含むコポリマーまたはブロックコポリマーが挙げられる。説明に役立つ適切な分散剤の例としては、Ｅｆｋａ（登録商標）４００８、Ｅｆｋａ（登録商標）４００９、Ｅｆｋａ（登録商標）４０４７、Ｅｆｋａ（登録商標）４５２０、Ｅｆｋａ（登録商標）４０１０、Ｅｆｋａ（登録商標）４０１５、Ｅｆｋａ（登録商標）４０２０、Ｅｆｋａ（登録商標）４０５０、Ｅｆｋａ（登録商標）４０５５、Ｅｆｋａ（登録商標）４０８０、Ｅｆｋａ（登録商標）４３００、Ｅｆｋａ（登録商標）４３３０、Ｅｆｋａ（登録商標）４４００、Ｅｆｋａ（登録商標）４４０１、Ｅｆｋａ（登録商標）４４０３、Ｅｆｋａ（登録商標）４４０６、Ｅｆｋａ（登録商標）４８００、以上すべてノースカロライナ州シャーロットＢＡＳＦより入手可能、Ｄｉｓｐｅｒｂｙｋ（登録商標）１０１、Ｄｉｓｐｅｒｂｙｋ（登録商標）１０２、Ｄｉｓｐｅｒｂｙｋ（登録商標）１０７、Ｄｉｓｐｅｒｂｙｋ（登録商標）１０８、Ｄｉｓｐｅｒｂｙｋ（登録商標）１０９、Ｄｉｓｐｅｒｂｙｋ（登録商標）１１０、Ｄｉｓｐｅｒｂｙｋ（登録商標）１１１、Ｄｉｓｐｅｒｂｙｋ（登録商標）１１２、Ｄｉｓｐｅｒｂｙｋ（登録商標）１１５、Ｄｉｓｐｅｒｂｙｋ（登録商標）１６２、Ｄｉｓｐｅｒｂｙｋ（登録商標）１６３、Ｄｉｓｐｅｒｂｙｋ（登録商標）１６４、Ｄｉｓｐｅｒｂｙｋ（登録商標）２００１、以上すべてドイツウェーゼルＢＹＫ  Ａｄｄｉｔｉｖｅｓ  ＆  Ｉｎｓｔｒｕｍｅｎｔｓより入手可能、Ｓｏｌｓｐｅｒｓｅ（登録商標）２４０００  ＳＣ／ＧＲ、Ｓｏｌｓｐｅｒｓｅ（登録商標）２６０００、Ｓｏｌｓｐｅｒｓｅ（登録商標）３２０００、Ｓｏｌｓｐｅｒｓｅ（登録商標）３６０００、Ｓｏｌｓｐｅｒｓｅ（登録商標）３９０００、Ｓｏｌｓｐｅｒｓｅ（登録商標）４１０００、Ｓｏｌｓｐｅｒｓｅ（登録商標）７１０００、またはＳｏｌｓｐｅｒｓｅ（登録商標）Ｊ−１８０、以上すべてオハイオ州クリーブランドＬｕｂｒｉｚｏｌ  Ａｄｖａｎｃｅｄ  Ｍａｔｅｒｉａｌｓ，Ｉｎｃ．より入手可能、またはこれらの混合物もしくは組合せから選ばれた分散剤が挙げられる。
【００３１】
特定の実施形態では、Ｓｏｌｓｐｅｒｓｅ（登録商標）Ｊ−１８０またはＳｏｌｓｐｅｒｓｅ（登録商標）３２０００が使用される。前記分散剤は、本開示のプロセス黒インク組成物に、約０重量％から約２０重量％、例えば約１重量％から約１０重量％、例えば約４重量％から約６重量％の量で存在し得る。
【００３２】
いくつかの実施形態では、本開示のプロセス黒インク組成物は、適切な硬化性モノマー等のさらなる成分を含む。適切な材料の例としては、アクリレートおよびメタクリレートモノマー化合物等のラジカル硬化性モノマー化合物が挙げられる。アクリレートおよびメタクリレートモノマーの具体例としては、（限定されないが）イソボルニルアクリレート、イソボルニルメタクリレート、ラウリルアクリレート、ラウリルメタクリレート、イソデシルアクリレート、イソデシルメタクリレート、カプロラクトンアクリレート、２−フェノキシエチルアクリレート、イソオクチルアクリレート、イソオクチルメタクリレート、ブチルアクリレート、アルコキシル化ラウリルアクリレート、エトキシ化ノニルフェノールアクリレート、エトキシ化ノニルフェノールメタクリレート、エトキシ化ヒドロキシエチルメタクリレート、メトキシポリエチレングリコールモノアクリレート、メトキシポリエチレングリコールモノメタクリレート、テトラヒドロフルフリルメタクリレート等、ならびにこれらの混合物および組合せが挙げられる。
【００３３】
特定の実施形態では、Ｓａｒｔｏｍｅｒ  Ｃｏ．製ＳＲ−５０１（ＣＤ５０１としても知られる）等のプロポキシル化トリメチロールプロパントリアクリレートが使用される。これらモノマーは、本開示のプロセス黒インク組成物に、約０重量％から約５０重量％、例えば約１重量％から約３０重量％、例えば約５重量％から約３０重量％、例えば約５．５重量％から約１１．５重量％の量で存在し得る。
【００３４】
いくつかの実施形態では、本開示のプロセス黒インク組成物は、硬化性オリゴマーを含む。適切な硬化性オリゴマーとしては、限定されないが、アクリレート化ポリエステル、アクリレート化ポリエーテル、アクリレート化エポキシ、ウレタンアクリレート、およびペンタエリスリトールテトラアクリレートが挙げられる。適切なアクリレート化オリゴマーの具体例としては、限定されないが、アクリレート化ポリエステルオリゴマー、例えばＣＮ２２５５（登録商標）、ＣＮ２２５６（登録商標）、ＣＮ２９４Ｅ（登録商標）（Ｓａｒｔｏｍｅｒ  Ｃｏ．）等、アクリレート化ウレタンオリゴマー、アクリレート化エポキシオリゴマー、例えばＣＮ２２０４（登録商標）、ＣＮ１１０（登録商標）（Ｓａｒｔｏｍｅｒ  Ｃｏ．）等、ならびにこれらの混合物および組合せが挙げられる。これらオリゴマーは、前記プロセス黒インク組成物に、本プロセス黒インク組成物の総重量に基づいて、約０重量％から約８０重量％、例えば約１重量％から約７０重量％、例えば約４重量％から約６７重量％の量で存在し得る。
【００３５】
いくつかの実施形態では、ＣＮ２９４Ｅ（登録商標）およびＣＮ２２５６（登録商標）が使用される。いくつかの実施形態では、ＣＮ２９４Ｅ（登録商標）は、前記プロセス黒インク組成物に、約５５重量％から６５重量％の量で存在する。いくつかの実施形態では、ＣＮ２２５６（登録商標）は、前記プロセス黒インク組成物に、約０重量％から１０重量％の量で存在する。いくつかの実施形態では、ＣＮ２２５６（登録商標）は、本開示のプロセス黒インク組成物の凝集性を上げる（例えば、“流れやすさ”を減少する）ために使用される。
【００３６】
いくつかの実施形態では、本開示のプロセス黒インク組成物は、光開始剤、例えば、α−ヒドロキシケトン光開始剤（ＢＡＳＦ製商品名ＩＲＧＡＣＵＲＥ（登録商標）１８４、ＩＲＧＡＣＵＲＥ（登録商標）５００、ＤＡＲＯＣＵＲ（登録商標）１１７３、およびＩＲＧＡＣＵＲＥ（登録商標）２９５９で販売されるα−ヒドロキシケトン光開始剤を含む）、α−アミノケトン光開始剤（ＢＡＳＦ製α−アミノケトン光開始剤ＩＲＧＡＣＵＲＥ（登録商標）３６９、ＩＲＧＡＣＵＲＥ（登録商標）３７９、ＩＲＧＡＣＵＲＥ（登録商標）９０７、およびＩＲＧＡＣＵＲＥ（登録商標）１３００を含む）、ならびにビスアシルホスフィン光開始剤（ＢＡＳＦ製商品名ＩＲＧＡＣＵＲＥ（登録商標）８１９、ＩＲＧＡＣＵＲＥ（登録商標）８１９ＤＷ、およびＩＲＧＡＣＵＲＥ（登録商標）２０２２で販売されるビスアシルホスフィン光開始剤を含む）を含む。他の適切な光開始剤としては、モノアシルホスフィンオキシドおよびビスアシルホスフィンオキシド、例えば、２，４，６−トリメチルベンゾイルビフェニルホスフィンオキシド（ＢＡＳＦ製商品名ＬＵＣＩＲＩＮ（登録商標）ＴＰＯ）；エチル−２，４，６−トリメチルベンゾイルフェニルホスフィネート（ＢＡＳＦ製商品名ＬＵＣＩＲＩＮ（登録商標）ＴＰＯ−Ｌ）；モノ−およびビス−アシルホスフィン光開始剤（ＢＡＳＦ製ＩＲＧＡＣＵＲＥ（登録商標）１７００、ＩＲＧＡＣＵＲＥ（登録商標）１８００、ＩＲＧＡＣＵＲＥ（登録商標）１８５０、およびＤＡＲＯＣＵＲ（登録商標）４２６５等）、ベンジルジメチルケタール光開始剤（ＢＡＳＦ製ＩＲＧＡＣＵＲＥ（登録商標）６５１等）、およびオリゴ［２−ヒドロキシ−２−メチル−１−［４−（１−メチルビニル）フェニル］プロパノン］（ＬａｍｂｅｒｔｉよりＥｓａｃｕｒｅ  ＫＩＰ  １５０として入手可能）等、ならびにこれらの混合物および組合せが挙げられる。
【００３７】
前記光開始剤は、本開示のプロセス黒インク組成物に、約０重量％から約７重量％、例えば約０重量％から約５重量％、例えば約１重量％から約４重量％の量で存在し得る。
【００３８】
いくつかの実施形態では、本開示のプロセス黒インク組成物は安定剤、例えばＢＡＳＦより入手可能なＩＲＧＡＳＴＡＢ（登録商標）ＵＶ１０またはＳａｒｔｏｍｅｒ  Ｃｏ．より入手可能なＣＮ３２１６等を含む。前記安定剤は、前記プロセス黒インク組成物に、約０重量％から約５重量％、例えば約０．９重量％から約４重量％、例えば約１重量％から約２重量％の量で存在し得る。
【００３９】
いくつかの実施形態では、本開示のプロセス黒インク組成物は充填剤を含む。適切な充填剤は、限定されないが、非晶質、珪藻質、煙霧質石英および結晶性シリカ、クレー、ケイ酸アルミニウム、ケイ酸マグネシウムアルミニウム、タルク、マイカ、はく離クレー、炭酸およびケイ酸カルシウム、石膏、硫酸バリウム、亜鉛、モリブデン酸カルシウム亜鉛、酸化亜鉛、カルシウム、バリウム、およびストロンチウムのリンケイ酸塩およびホウケイ酸塩、メタホウ酸バリウム一水和物等を含み得る。特定の実施形態では、前記充填剤は、テキサス州ゴンザレスＳｏｕｔｈｅｒｎ  Ｃｌａｙ  Ｐｒｏｄｕｃｔｓ製のクレー、例えばＣＬＡＹＴＯＮＥ（登録商標）ＨＡおよびＣＬＡＹＴＯＮＥ（登録商標）ＨＹでよい。いくつかの実施形態では、充填剤は本開示のプロセス黒インク組成物に、約０重量％から約２５重量％、例えば約１重量％から約１０重量％、例えば約１重量％から約５重量％の量で存在し得る。
【００４０】
いくつかの実施形態では、本開示のプロセス黒インク組成物の明度は、ＣＩＥＬＡＢ（登録商標）によって定義されたＬ＊、ａ＊、およびｂ＊座標を用いて定量的に表される。ＣＩＥＬＡＢ（登録商標）は、国際照明委員会によって表された色空間である。ＣＩＥＬＡＢ（登録商標）の定義によれば、Ｌ＊＝１００の明度は白色をもたらし、Ｌ＊＝０の明度は黒色をもたらす。いくつかの実施形態では、本開示のプロセス黒インク組成物に対する目標水準のＬ＊は、約０−４０、例えば、約１５−３５、例えば、約２０−２５に及ぶ。
【００４１】
当技術分野における解釈では、“ａ＊”の大きさは、その色に存在するマゼンタの量に相当する。正の“ａ＊”値は、マゼンタの存在を示し、負の“ａ＊”値は緑を示す。いくつかの実施形態では、本開示のプロセス黒インク組成物の“ａ＊”値は、約１−４、例えば約１．５から３．８に及ぶ。
【００４２】
“ｂ＊”の大きさは、その色におけるシアンまたは黄色の量に相当する。正の“ｂ＊”値は、シアンの存在を示し、負の“ｂ＊”値は、黄色の存在を示す。いくつかの実施形態では、本開示のプロセス黒インク組成物の“ｂ＊”値は、約３−４．５、例えば約４．１−４．３に及ぶ。
【００４３】
いくつかの実施形態では、本開示のプロセス黒インクの明度は、画像データおよび特定の色空間を参照して決定される。違いは、選択された色空間で同定された明度と、その色空間で黒インクに対する所定の明度との間で決定され得る。この違いは、人の目で知覚可能であってもなくてもよい明度間の定量化可能な量を指す。いくつかの実施形態では、これらＬ＊、ａ＊、およびｂ＊値は、本開示のプロセス黒インク組成物の薄膜であって、基材に配置され、光学濃度が約１．０から約２．０に及ぶ薄膜を用いて評価される。いくつかの実施形態では、前記基材は、ＸＥＲＯＸ（登録商標）Ｄｉｇｉｔａｌ  Ｃｏｌｏｒ  Ｅｌｉｔｅ  Ｇｌｏｓｓ（ＤＣＥＧ）紙である。
【００４４】
いくつかの実施形態では、上述した本開示のプロセス黒インクのＬ＊、ａ＊、ｂ＊値は、黒用Ｐａｎｔｏｎｅ（登録商標）Ｓｔａｎｄａｒｄ、例えば、実施例に記載されるように、Ｌ＊が２２．０７、ａ＊が１．５７、およびｂ＊が４．２６の黒用Ｐａｎｔｏｎｅ（登録商標）Ｓｔａｎｄａｒｄと比較される。当技術分野で周知のように、Ｐａｎｔｏｎｅ（登録商標）は、色を同定するために番号制を用いる標準調色システムである。
【００４５】
“ｄＥ２０００”という用語は、ＣＩＥＬＡＢ（登録商標）によって発表された基準ＣＩＥｄＥ２０００式を計算して得た、２色間の色差を評価するｄＥ２０００値を示す。ｄＥ２０００値が大きいほど、色差が大きい。ｄＥ２０００の１．５から２は、通常、視覚の限界と考えられている。いくつかの実施形態では、本開示のプロセス黒インク組成物のＰａｎｔｏｎｅ（登録商標）Ｓｔａｎｄａｒｄとの比較におけるｄＥ２０００値は、３未満、例えば約２未満である。
【００４６】
いくつかの実施形態では、本開示のプロセス黒インク組成物の粘度は、以下の実施例に示すように従来型のプロセス黒インク組成物と類似して、より高せん断速度で減少する。いくつかの実施形態では、本開示のプロセス黒インク組成物は、３５℃での粘度がせん断速度０．１ｓｅｃ−１で約５，０００センチポイズから約３．６６Ｅ＋６センチポイズ、より典型的には、約１．００Ｅ＋５から約５．００Ｅ＋６であり得る。または、本開示のプロセス黒インク組成物は、３５℃でのせん断減粘性指数（４０ｓｅｃ−１での粘度／１０ｓｅｃ−１での粘度）は約０．１０から約０．６０、より典型的には、約０．６０であり得る。
【００４７】
プロセス黒インクの製造方法
本開示のプロセス黒インク組成物は、任意の所望の、または適切な方法によって製造できる。いくつかの実施形態では、例えばシアン顔料を含む前記シアン着色剤、例えばマゼンタ顔料を含む前記マゼンタ着色剤、および例えば黄色顔料を含む前記黄色着色剤は、本書に記載された比で、残りの成分、例えば、分散剤、モノマー、オリゴマー、光開始剤、安定剤、および充填剤の処理に先だって、音響混合によって混合され得る。いくつかの実施形態では、前記音響混合は、羽根のない密閉容器を具備し、低周波高負荷音響エネルギーを用いて、本開示のプロセス黒インク組成物を製造するために使用される顔料の所望の混合またはブレンドをもたらす音響混合機を用いて行われ得る。
【００４８】
羽根を有する従来型混合機の使用で起こり得る問題としては、限定されないが、穏やかな混合サイクル；限られた高粘度混合能力；粘性加熱；限られた充填剤投入能力；高せん断局在混合が挙げられる。さらに、従来型の混合は接触混合を要し得るため、工程で使用されなくてはならない羽根の洗浄が追加の手順である。
【００４９】
対照的に、音響混合機を用いることによって見出される利点としては、限定されないが、高速混合サイクル；優れた高粘度混合能力；低発熱；高速充填剤投入；混合する材料の全体量の高負荷混合；非接触、衛生的、および密封型混合が挙げられる。
【００５０】
本開示に従って選ばれた音響混合機は、一貫したせん断場を容器全体にわたって印加することによって混合をもたらすため、本開示のプロセス黒インク組成物を製造するために使用される顔料の混合に特に適し得る。
【００５１】
いくつかの実施形態では、本開示に従って使用するために適切な音響混合機としては、ＲＥＳＯＤＹＮ（商標）Ａｃｏｕｓｔｉｃ  Ｍｉｘｅｒｓ，Ｉｎｃ．（モンタナ州ビュート）から市販されている羽根のないＬＡＢＲＡＭ混合機およびＲＥＳＯＮＡＮＴＡＣＯＵＳＴＩＣ（登録商標）混合機が挙げられる。この音響混合機は、共鳴周波数で運転される。厳密に制御された電気機械発振器が、混合材料を刺激するのに用いられる。いくつかの実施形態では、顔料を含むこれら着色剤は、音響混合機を用いて周波数約１５ヘルツから約２０００ヘルツ、具体的には約３０ヘルツから約１０００ヘルツ、例えば約６０ヘルツで混合される。システム全体は、高効率のエネルギー伝達および本開示のプロセス黒インク組成物の顔料の高速混合を可能にする共鳴状態で振動し得る。
【００５２】
ＲＥＳＯＤＹＮ（商標）Ａｃｏｕｓｔｉｃ  Ｍｉｘｅｒｓ，Ｉｎｃ．から入手可能な音響混合機等の音響混合機は、高負荷低周波音響エネルギーを印加して例えば、材料のせん断および極めて効率的な混合を種々の物理的状態で可能にする。実施形態において、音響混合機での前記顔料の最適な湿潤化およびそれに続く、例えば分散剤、モノマー等の支持展色剤への混合は、加速度約３０から約１１０ｇ’ｓ、ただしｇは重力加速度でおおよそ９．８１ｍ２／ｓと規定されている、および印加％負荷が約５０から約１００％負荷で行われる。
【００５３】
実施形態において、音響混合機は、気液水素化から粉体ブレンドおよびコーティングに及ぶ、粘度が本願のプロセス黒インク組成物の粘度に相応する約１億センチポイズ（ｃＰ）以下、実施形態では約１００万ｃＰから約８０００万ｃＰの投入樹脂への応用を取り扱い得る。羽根に基づく混合機と比べて、音響混合機は、ごく短時間、実施形態では、約１分から約３００分、別の実施形態では約２分から約６０分、例えば約１０分から６０分で良好な顔料の湿潤化を容易に達成し得る。
【００５４】
特定の実施形態では、シアン顔料を含むシアン着色剤、マゼンタ顔料を含むマゼンタ着色剤、および黄色顔料を含む黄色着色剤は、ＲＥＳＯＤＹＮ（商標）Ａｃｏｕｓｔｉｃ  Ｍｉｘｅｒｓ，Ｉｎｃ．製のＲＥＳＯＤＹＮ（商標）音響混合機等の音響混合機で湿潤化される。
【００５５】
いくつかの実施形態では、これら着色剤が良くブレンドされた後、前記分散剤、硬化性モノマーおよび／またはオリゴマー、光開始剤、ならびに場合により安定剤および場合により充填剤が、これら音響的に混合された顔料を含む着色剤に添加され、この混合物はその後さらに約１分から約３００分、別の実施形態では約２分から約６０分、例えば約１０分から約６０分間、音響混合にかけられる。この音響混合は、周波数約３０ヘルツから約１０００ヘルツ、例えば約６０ヘルツ、加速度約３０から約１１０ｇ’ｓ、および加えた％負荷が約５０から約１００％で作動される。
【００５６】
いくつかの実施形態では、音響混合後、処理された試料は次に金属ビーカー等の混合容器に排出される。この容器は、約４０℃から約９５℃、または約５５℃から約８５℃、または約６５℃から約８０℃の範囲内の温度に加熱される。この均質混合物はその後約５分から約８０分、または約２５から約６０分、または約３０から約４５分間混合される。
【００５７】
いくつかの実施形態では、この均質混合物は、ほとんど室温まで冷却され、その後ミルにかけられる。いくつかの実施形態では、ミルがけは、例えば均質混合物が、約２から約１０回、または３から７回、または５回、典型的には３回、より典型的には２回、あらゆる場所を通過する３本ロールミルを用いて行われる。着色された放射線硬化性インク組成物は、例えば、本開示のプロセス黒インク組成物を提供するため、存在し得る塊が、ＢＹＫグラインドゲージで測定した粒径が約１μｍ未満に減少するように十分な回数ミルにかけてもよい。いくつかの実施形態では、前記粒径は、約０．０１から約１μｍ、または約０．０５から約０．９μｍ、または約０．１から約０．８５μｍの範囲内に減らされる。
【００５８】
本開示のインク組成物を用いたデジタルオフセット印刷方法
本開示は、さらに、本開示のプロセス黒インク組成物を、画像再形成可能な画像形成部材表面であって、前記画像再形成可能な画像形成部材が湿し流体をその上に有する表面に塗布し；インク画像を形成し；前記画像形成部材の画像再形成可能表面から前記インク画像を印刷可能基材に転写することを含むデジタルオフセット印刷方法を提供する。
【００５９】
例示的なデジタルオフセット印刷アーキテクチャを図１に示す。図１で見られるように、例示システム１００は画像形成部材１１０を具備し得る。図１に示される実施形態の画像形成部材１１０はドラムであるが、この例示的描写は、画像形成部材１１０が刷版もしくはベルト、または別の現在知られている、もしくはのちに発達した形態を具備する実施形態を排除するように解釈されるべきでない。画像再形成可能表面１１０（ａ）は、例えば、とりわけフルオロシリコーンを含む一般にシリコーンと呼ばれる材料の類を含む材料で形成されてもよい。前記画像再形成可能表面は、取付け層の上の相対的に薄い層であって、この相対的に薄い層の厚さが印刷またはマーキング性能、耐久性、および製造可能性のバランスをとるために選択される層で形成されてもよい。
【００６０】
Ｔｉｍｏｔｈｙ  Ｓｔｏｗｅらによって２０１１年４月２７日に出願された米国特許出願第１３／０９５，７１４号明細書（“７１４出願”）、発明の名称“Ｖａｒｉａｂｌｅ  Ｄａｔａ  Ｌｉｔｈｏｇｒａｐｈｙ  Ｓｙｓｔｅｍ”、現在は米国特許出願公開第２０１２／０１０３２１２号明細書であって、同一出願人によるものであり、その開示を本明細書に引用して援用するものである明細書は、例えば円筒コアでよい構造取付け層または、円筒コアの上の１以上の構造層の上に形成された画像再形成可能表面層１１０（ａ）からなっている画像形成部材１１０を含む画像形成部材１１０の詳細を描写している。
【００６１】
画像形成部材１１０は、インク画像を、転写ニップ１１２で受像媒体基材１１４に塗布するために使用される。転写ニップ１１２は、画像転写機構１６０の一部としての、画像形成部材１１０の方向に圧をかける圧痕ローラ１１８によって形成される。受像媒体基材１１４としては、限定されないが、任意の特定の組織または例えば紙、プラスチック、折りたたんだ板紙、クラフト紙、透明基材、金属基材、もしくはラベル等の構造が挙げられる。例示のシステム１００は、多種多様な受像媒体基材に画像を作り出すために使用され得る。前記７１４出願は、使用され得る広い許容範囲のマーキング（印刷）材料をも説明している。
【００６２】
例示のシステム１００は、画像形成部材１１０の画像再形成可能表面を湿し流体で均一に湿らせるため、水着けローラまたは水着けユニットとみなされ得る一連のローラを通常含む湿し流体システム１２０を具備する。この湿し流体システム１２０は、通常均一および制御された厚さを有する湿し流体の層を画像形成部材１１０の画像再形成可能表面に供給することを目的とする。給湿液等の湿し流体は、以下により詳細に記載されるように、場合により、表面張力を下げるため、および後に続くレーザパターニングを支援するために必要な蒸発エネルギーの低下のために少量のイソプロピルアルコールまたはエタノールが加えられていてもよい主に水を含み得ることが知られている。少量の特定の界面活性剤も同様に前記給湿液に加えてもよい。または、その他の適切な湿し流体を用いてインクに基づくデジタルリソグラフィーシステムの性能を向上させてもよい。例示となる湿し流体としては、水、Ｎｏｖｅｃ  ７６００（１，１，１，２，３，３−ヘキサフルオロ−４−（１，１，２，３，３，３−ヘキサフルオロプロポキシ）ペンタン）、およびＤ４（オクタメチルシクロテトラシロキサン）が挙げられる。その他の適切な湿し流体は、例として、２０１１年１０月２８日に出願された、同時係属の米国特許出願第１３／２８４，１１４号明細書、現在米国特許出願公開第２０１３／０１０４７５６号明細書、発明の名称“Ｄａｍｐｅｎｉｎｇ  Ｆｌｕｉｄ  Ｆｏｒ  Ｄｉｇｉｔａｌ  Ｌｉｔｈｏｇｒａｐｈｉｃ  Ｐｒｉｎｔｉｎｇ”に開示されている。
【００６３】
画像形成部材１１０の画像再形成可能表面に湿し流体が定量された時点で、この湿し流体の厚さは、湿し流体システム１２０によって画像形成部材１１０の画像再形成可能表面への湿し流体の定量を制御するためのフィードバックを与え得るセンサ（図示せず）を用いて測定され得る。
【００６４】
画像形成部材１１０の画像再形成可能表面に湿し流体システム１２０によって正確かつ均一な量の湿し流体が供給された後、光学パターニングサブシステム１３０が、この均一な湿し流体層に、例えばレーザエネルギーを用いて、湿し流体層を画像風にパターニングすることによって選択的に潜像を形成するために用いられ得る。典型的には、湿し流体は効率的に光学エネルギー（ＩＲまたは可視）を吸収しないであろう。この画像形成部材１１０の画像再形成可能表面は、理想的に、この表面に近い光学パターニングサブシステム１３０から放出されるレーザエネルギー（可視またはＩＲ等の不可視）のほとんどを吸収して、湿し流体を加熱する際に無駄になるエネルギーを最小限にし、水平方向の熱の拡散を最小限にして、高空間分解能を維持するべきである。または、適切な感放射線成分を湿し流体に添加して入射放射レーザエネルギーの吸収を助けてもよい。光学パターニングサブシステム１３０はレーザエミッタであるとして上に記載しているが、各種の異なるシステムが湿し流体をパターン形成するための光学エネルギーを供給するために用いられ得ることを理解されたい。
【００６５】
例示のシステム１００の光学パターニングサブシステム１３０によって始められたパターニング工程で運転中の機構は、前記‘７１４出願で図５を参照して詳述されている。簡潔に言えば、光学パターニングサブシステム１３０からの光学パターニングエネルギーの印加は、湿し流体の層の一部の選択的除去をもたらす。
【００６６】
光学パターニングサブシステム１３０による湿し流体層のパターニングに続いて、画像形成部材１１０の画像再形成可能表面上のパターン層は、インク着けサブシステム１４０に差し出される。インク着けサブシステム１４０は、湿し流体の層および画像形成部材１１０の画像再形成可能表面の上に均一なインクの層を塗布するために使用される。インク着けサブシステム１４０は、アニロックスローラを用いて、本開示のプロセス黒インク組成物等のオフセットリソグラフインクを、画像形成部材１１０の画像再形成可能表面に接触している１以上のインク着けローラに定量してもよい。それとは別に、インク着けサブシステム１４０は、他の伝統的な要素、例えば、一連の定量ローラを具備して、画像再形成可能表面へのインクの正確な供給速度を得てもよい。インク着けサブシステム１４０は、画像再形成可能表面の画像形成された部位を表す窪みにインクを堆積させ得るが、湿し流体の書式設定されていない部位のインクは、これらの部位に接着しないであろう。
【００６７】
画像形成部材１１０の画像再形成可能層に存在するインクの凝集性および粘度は、多くの機構によって変更され得る。かかる機構の一つは、レオロジー（複素粘弾性率）制御サブシステム１５０の利用を含み得る。レオロジー制御サブシステム１５０は、インクの部分架橋層を画像再形成可能表面に形成して、例えば、画像再形成可能表面層に対してインクの凝集強さを増加させ得る。硬化機構は、光学的すなわち光硬化、熱硬化、乾燥、または種々の化学的硬化を含み得る。画像再形成可能層から、紙、プラスチック、または金属からなり得る基材への転写の後、基材上のインクは、その後インクの最終的な硬化のために再度ＵＶ光に暴露してもよい。
【００６８】
いくつかの実施形態では、本開示のプロセス黒インク組成物は、優れた硬化性能を示す。例えば、いくつかの実施形態では、本開示のプロセス黒インク組成物は、光学濃度（厚さ）が１．７未満の画像について、８０超、例えば９０超、例えば１００超の二重ＭＥＫ摩擦を必要とする。別の実施形態では、本開示のプロセス黒インク組成物は、光学濃度（厚さ）が１．７超、例えば１．８または例えば１．９の画像について、１００超、例えば１４０超、例えば１６０超の二重ＭＥＫ摩擦を必要とする。“二重ＭＥＫ摩擦”は、溶剤摩擦試験による耐溶剤性評価を指す。この試験方法は、特定の溶剤に対するインクの耐性によってインクの硬化度を測定するために用いられる。この溶剤摩擦試験は、通常メチルエチルケトン（ＭＥＫ）を溶剤として用いて行われる。ＡＳＴＭ  Ｄ４７５２等のこの試験は、インクを含む表面をＭＥＫを含ませたガーゼで、インクの破壊または破綻が生じるまでこすることを含む。この摩擦を二重摩擦（前方への摩擦１回および後方への摩擦１回が二重摩擦の構成要素となる）として数える。
【００６９】
図１を再度参照すると、インクは、画像形成部材１１０の画像再形成可能表面から受像媒体の基材１１４に、転写サブシステム１６０を用いて転写される。この転写は、画像形成部材１１０の画像再形成可能表面の隙間内のインクが、基材１１４と物理的に接触させられるように、基材１１４が画像形成部材１１０と圧痕ローラ１１８の間のニップ１１２を通過する際に起こる。レオロジー制御システム１５０によって修正された本開示のプロセス黒インク等のインクの接着に伴い、このインクの修正された接着は、このインクを基材１１４に接着させ、画像形成部材１１０の画像再形成可能表面から分離させる。
【００７０】
いくつかの実施形態では、本開示のプロセス黒インク組成物は、画像形成部材の画像再形成可能表面から基材への高転写効率を示す。いくつかの実施形態では、転写効率は、９０％超、例えば９５％超、または例えば９８％超である。
【００７１】
特定のオフセットリソグラフシステムにおいて、図１には示していないオフセットローラが、インク画像パターンを最初に受け、その後、既知の間接転写法に従って、基材にこのインク画像パターンを転写し得ることを認識されたい。
【００７２】
インクの大部分の基材１１４への転写に続いて、いくらかの残余のインクおよび／または残余の湿し流体は、画像形成部材１１０の画像再形成可能表面から、典型的にはその表面をこすったりすり減らしたりせずに除去され得る。残余の湿し流体を除去するためにエアナイフを用いてもよい。しかしながら、ある程度のインク残渣は残り得ることが予測される。かかる残余のインク残渣の除去は、ある種のクリーニングサブシステム１７０の使用で遂行され得る。前記‘７１４出願は、粘着性またはタックのある部材等の少なくとも第一のクリーニング部材を画像形成部材１１０の画像再形成可能表面と物理的に接触して具備するかかるクリーニングサブシステム１７０の詳細を記載しており、前記粘着性またはタックのある部材が、画像形成部材１１０の画像再形成可能表面の湿し流体から、残余のインクおよび任意の残余の少量の界面活性剤化合物を除去する。前記粘着性またはタックのある部材は、次に、前記粘着性またはタックのある部材から残余のインクが転写され得る平滑ローラと接触させて、このインクを続いて前記平滑ローラから、例えばドクターブレードではがしてもよい。
【００７３】
前記‘７１４出願は、画像形成部材１１０の画像再形成可能表面のクリーニングが容易になり得るその他の機構を詳述している。クリーニング機構にかかわらず、しかしながら、画像形成部材１１０の画像再形成可能表面からの残余のインクおよび湿し流体のクリーニングは、システム中の焼き付きを防止するために利用され得る。クリーニングされると、画像形成部材１１０の画像再形成可能表面は、画像形成部材１１０の画像再形成可能表面に湿し流体の新しい層が供給される湿し流体システム１２０に再度送られ、工程が繰り返される。
【００７４】
プロセス黒インク画像形成用シアン、マゼンタ、および黄色インク組成物
いくつかの実施形態では、プロセス黒インク画像は、最初にシアンインク組成物、マゼンタインク組成物、および黄色インク組成物を本書に記載のように製造し、次に、プロセス黒色を含む画像を形成するためにこれら３種のインク組成物を基材に重ね合わせて形成される。
【００７５】
いくつかの実施形態では、画像は画像形成部材から基材へ、例えば、単一の工程において、または３部の工程であって、３色に対応する３画像が基材に転写可能で、この場合はこの基材は、図１に示すニップ圧力転写システム１６０で、各転写について３回これらローラの周りを回るであろう工程を用いて転写され得る。図１のレオロジー制御システム１５０は、インクの部分架橋層を画像再形成可能表面に形成して、例えば、画像再形成可能表面層に対してインクの凝集強さを増加させ得る。硬化機構は、光学的すなわち光硬化、熱硬化、乾燥、または種々の化学的硬化を含み得る。画像再形成可能層から、例えば紙、プラスチック、または金属からなり得る基材への転写の後、基材上のインクは次に、インクの最終的な硬化のために再度ＵＶ光に暴露してもよい。図１の画像形成部材１１０は、本書に記載の通り後に続く画像形成処理のためにクリーニングサブシステム１７０（図１）でクリーニングしてもよい。
【００７６】
いくつかの実施形態では、プロセス黒インク画像を得るための上述した方法を用いるデジタルオフセットカラープリンタは、４つのインクステーションを具備する。通常、これらインクステーションは、黒、シアン、マゼンタ、および黄色インクステーションを具備するが、本方法を用いれば、シアン、マゼンタ、および黄色の単一色画像形成システムの組合せが、基材上にプロセス黒インク画像を得るために用いられ得るため、前記黒色ステーションは効果的に別の色、例えば銀である特殊色等と交換できる。
【００７７】
前記シアンインク組成物、マゼンタインク組成物、および黄色インク組成物は、例えばシアン顔料を含むシアン着色剤、例えばマゼンタ顔料を含むマゼンタ着色剤、または例えば黄色顔料を含む黄色着色剤を用いて処方され得る。前記シアンインク組成物、マゼンタインク組成物、および黄色インク組成物にそれぞれ使用され得るシアン着色剤、マゼンタ着色剤、および黄色着色剤の種類は、前記プロセス黒インク組成物について上述した通りである。
【００７８】
いくつかの実施形態では、１５ｗｔ％以上、例えば２０ｗｔ％以上、例えば３５ｗｔ％以上のシアン顔料、マゼンタ顔料、または黄色顔料が前記シアンインク組成物、マゼンタインク組成物、または黄色インク組成物にそれぞれ含まれる。本開示のプロセス黒インク用の本書に記載の種類と量の分散剤、硬化性モノマーまたはオリゴマー、ならびに場合により安定剤および／または充填剤が、これらシアン、マゼンタ、および黄色インク組成物の各々に添加されてもよい。
【００７９】
いくつかの実施形態では、前記シアンインク組成物、マゼンタインク組成物、または黄色インク組成物はそれぞれ、前記硬化性モノマーおよび／またはオリゴマー、分散剤、ならびに場合により安定剤を、金属ビーカー等の混合容器に添加することによって個々に処方される。この容器は、約４０℃から約９５℃、または約５５℃から約８５℃、または約６５℃から約８０℃の範囲内の温度に加熱される。いくつかの実施形態では、これら成分は、次に約５分から約８０分、または約２５から約６０分、または約３０から約４５分間混合される。
【００８０】
いくつかの実施形態では、例えばシアン、マゼンタ、または黄色顔料および（１または複数の）光開始剤を含む前記着色剤は、次にあらかじめ混合された硬化性展色剤成分に添加される。いくつかの実施形態では、前記顔料は、前記容器を約４０℃から約９５℃、または約５５℃から約８５℃、または約６５℃から約８０℃の範囲内の温度に加熱することによって湿潤化される。これら顔料および硬化性展色剤成分は、次に約５分から約９０分、または約２５から約６０分、または約３０から約４５分間混合される。いくつかの実施形態では、混合は高せん断混合、例えばＨｏｃｋｍｅｙｅｒ高せん断混合機（ノースカロライナ州エリザベスシティーＨｏｃｋｍｅｙｅｒ  Ｅｑｕｉｐｍｅｎｔ  Ｃｏｒｐｏｒａｔｉｏｎ）等を用いて、例えば約８００−７０００ｒｐｍ、例えば約８００ｒｐｍから約５０００ｒｐｍの速度で行われる。いくつかの実施形態では、クレー等の充填剤が次に前記加熱された混合物に添加され、これら成分はさらに高せん断混合を用いて約５分から約８０分間混合される。
【００８１】
いくつかの実施形態では、前記混合物は、次に本書に記載の通りミルにかけられてシアンインク組成物、マゼンタインク組成物、または黄色インク組成物を形成する。例えば、前記混合物は３本ロールミルを用いて３回ミルがけされ得る。別の実施形態では、前記混合物の一部は３回ミルがけされ、第二の部分は２回のみミルがけされる。このようにして製造されたシアン、マゼンタ、および黄色インク組成物は、その後プロセス黒インク画像を形成するために組み合わせて使用され得る。
【００８２】
別の実施形態では、前記シアンインク組成物、マゼンタインク組成物、および／または黄色インク組成物は、前記硬化性展色剤成分および顔料を含む着色剤を音響混合機に添加し、上述の通りこれら成分を音響的に混合することによって個々に処方される。前記混合物は次にステンレス鋼ビーカー等の混合容器に移される。この容器は、約４０℃から約９５℃、または約５５℃から約８５℃、または約６５℃から約８０℃の範囲内の温度に加熱される。いくつかの実施形態では、これら成分は次にアンカー羽根で、約５分から約８０分、または約２５から約６０分、または約３０から約４５分間、５００−５０００ｒｐｍ、例えば８００から１０００ｒｐｍの速度で混合される。いくつかの実施形態では、前記混合物は次に３回まで、例えば２回ミルがけされる。
【００８３】
図２、３、および４は、シアンインク組成物、マゼンタインク組成物、および黄色インク組成物をそれぞれ製造するための典型的な成分と工程を示す。これら典型的実施形態は、実施例に記載される。
【００８４】
基材上でハーフトーンプロセス黒インク画像等のプロセス黒画像を得るため、前記シアンインク組成物、マゼンタインク組成物、および黄色インク組成物は本書に記載の通り任意の効果的な割合で画像形成部材に供給し、基材に転写される。例えば、前記シアンインク組成物の黄色インク組成物に対する相対比率は、少なくとも約０．６５：１から約０．８５：１、例えば約０．７０−０．８０：１、例えば約０．７０−０．７６：１である。いくつかの実施形態では、前記シアンインク組成物の黄色インク組成物に対する相対比率は、０．７０：１である。別の実施形態では、前記シアンインク組成物の黄色インク組成物に対する相対比率は、０．７６：１である。
【００８５】
いくつかの実施形態では、前記マゼンタインク組成物の黄色インク組成物に対する比は、約０．７５：１から約０．８５：１、例えば約０．８０−０．９０：１、例えば約０．８０−０．８８：１である。いくつかの実施形態では、前記マゼンタインク組成物の黄色インク組成物に対する相対比率は、０．８８：１である。別の実施形態では、前記マゼンタインク組成物の黄色インク組成物に対する相対比率は約０．８０：１である。
【００８６】
本開示のプロセス黒インク組成物は、デジタルオフセット印刷での使用に限定されない。本書に開示のプロセス黒インク組成物は、従来型のオフセット印刷または、従来型オフセットおよびデジタルオフセット印刷の混成システムにも有用であり得る。とはいえ、本開示のプロセス黒インク組成物は、デジタルオフセット印刷システムに特有のシステム条件を満たす。とりわけ、本開示のプロセス黒インク組成物は、インクに基づくデジタル印刷システムの画像再形成可能な画像形成部材から課された湿潤化および除去条件を満たす。さらに、本開示のプロセス黒インク組成物は、インクに基づくデジタル印刷に適する非水系湿し流体を含む湿し流体と相性が良い。本開示のプロセス黒インク組成物は、アニロックスロール等のインク搬送システムからの画像形成部材、例えば画像再形成可能オフセット版への転写に対しても有効である。
【００８７】
本書に記載の実施例およびその他の実施形態は、典型的なものであって、本開示の組成物および方法の範囲のすべての記載において限定することを意図していない。特定の実施形態、材料、組成物、および方法の同等の変更、修正、および変動は、本開示の範囲内で実質的に同様の結果を伴ってなされ得る。
【実施例】
【００８８】
実施例１  シアン、マゼンタ、および黄色インクの製造
以下のように、シアン、マゼンタ、および黄色顔料分散体の最適比を見出すために多数のインクを処方して最適のプロセス黒を処方した。
【００８９】
シアンインク
図２は、シアンインクの製造方法を示す。総量４００ｇに基づいて、図２または表１に記載の分散剤、モノマー、オリゴマー、および安定剤を１Ｌのステンレス鋼容器に加えた。この容器は、デラウェア州ウィルミントンＩＫＡ（登録商標）Ｗｏｒｋｓ，Ｉｎｃ．から入手可能な、熱電対および撹拌装置（ＩＫＡ（登録商標））ならびにアンカー羽根を備えたマントルヒーターに設置した。この容器の成分を、約８０℃で約３０分間撹拌した。光開始剤は、その後約８０℃で約１５分間撹拌しながらゆっくりと加えた。これら展色剤基材成分の溶解と同時に、シアン顔料（ニューヨーク州タリータウンＣｉｂａ  Ｓｐｅｃｉａｌｔｙ  Ｃｈｅｍｉｃａｌｓ製Ｉｒｇａｌｉｔｅ（登録商標）Ｂｌｕｅ  ＧＬＯ）６０ｇ（１５ｗｔ．％）をこの展色剤に加え、撹拌した。この着色混合物はその後８０℃で約６０分間撹拌させた。次にこの着色混合物を含む容器を直径４０ｍｍの高せん断コールズブレードを備えた高速せん断ミル（ノースカロライナ州エリザベスシティーＨｏｃｋｍｅｙｅｒ  Ｅｑｕｉｐｍｅｎｔ  Ｃｏｒｐｏｒａｔｉｏｎ）に移し、５０００ＲＰＭで約４５分間撹拌した。この時点で、クレーをゆっくりとこの着色混合物に加え、その後さらに約１５分間再び撹拌した。
【００９０】
この完全に混合された成分の混合物は、次にインディアナ州ペンドルトンＫｅｎｔ  Ｍａｃｈｉｎｅ  Ｗｏｒｋｓ製の３本ロールミル装置に定量的に移し、ここでこの材料複合ペーストを３回通し、その後褐色ガラス瓶に排出した。
【００９１】
マゼンタインク
図３は、マゼンタインクの製造方法を示す。図３または表１に記載の成分を用いてマゼンタインクを製造した。分散剤、モノマー、オリゴマー、および安定剤をまず１Ｌのステンレス鋼容器に加え、シアンインクについて上述した通りに混合した。光開始剤は、その後約８０℃で約１５分間撹拌しながらゆっくりと加えた。これら硬化性展色剤基材成分の溶解と同時に、マゼンタ顔料（スイスムッテンツＣｌａｒｉａｎｔ  Ｉｎｔｅｒｎａｔｉｏｎａｌ  Ｌｔｄ製ＰＲ  Ｌ５Ｂ０１）６０ｇ（１５ｗｔ．％）をこの展色剤に加え、撹拌した。この着色混合物はその後８０℃で約９０分間撹拌させた。次にこの着色混合物を含む容器を直径４０ｍｍの高せん断コールズブレードを備えた高速せん断ミルＨｏｃｋｍｅｙｅｒ  １５−６５（ノースカロライナ州エリザベスシティーＨｏｃｋｍｅｙｅｒ  Ｅｑｕｉｐｍｅｎｔ  Ｃｏｒｐｏｒａｔｉｏｎ）に移し、５０００ＲＰＭで約４５分間撹拌した。この時点で、クレーをゆっくりとこの着色混合物に加え、その後さらに約１５分間再び撹拌した。
【００９２】
この着色混合物はその後１００ｇ分および３００ｇ分に分けた。１００ｇ分は、Ｅｒｗｅｋａ３本ロールミル（ドイツホイゼンシュタムＥＲＷＥＫＡ  ＧｍｂＨ）を３回通し、その後褐色ガラス瓶に排出した。この工程は、約３００ｇを用いた３本ロールＫｅｎｔミル（２パス）でのエネルギー密度の３本ロールミル供給をシミュレートする。
【００９３】
３００ｇ分は、３本ロールミル装置（Ｋｅｎｔ  Ｍａｃｈｉｎｅ  Ｗｏｒｋｓ）を、供給ロール速度４００ＲＰＭで通し、その後、１５０ｇ分２つに分けた。１５０ｇ分の一つは、次に供給ロール速度４００ＲＰＭで前記３本ロールＫｅｎｔミル装置を通し、その後褐色ガラス瓶に排出した。第二の１５０ｇ分は、供給ロール速度２００ＲＰＭで前記３本ロールＫｅｎｔミル装置を通し、その後褐色ガラス瓶に排出した。
【００９４】
黄色インク
図４は、黄色インクの製造方法を示す。これら黄色インクの成分は、下記表１または図４に記載の黄色インクの成分（顔料以外）をすべて約１０分間音響混合によって混合して製造した。この混合物をその後１Ｌのステンレス鋼容器に移した。この容器を、熱電対および撹拌装置（ＩＫＡ（登録商標））ならびにアンカー羽根を備えたＩＫＡ（登録商標）から入手可能なマントルヒーターに設置した。ＰＹ１３の７０ｇ（１７．５ｗｔ．％）をこの容器に加え、これら成分を８００ＲＰＭで６０分間、８０℃で撹拌した。次にこの成分混合物を３本ロールミル装置（Ｋｅｎｔ  Ｍａｃｈｉｎｅ  Ｗｏｒｋｓ）に定量的に移し、ここでこの材料複合ペーストを３本ロールミルに、まず初回について供給ロール速度４００ＲＰＭで通し、次に２回目について供給ロール速度２００ＲＰＭで通した。この混合物をその後褐色ガラス瓶に排出した。
【００９５】
【表１】
0006633934.tif 000002
【００９６】
実施例２  黒処方工程
プロセス黒インク対象の試料５ｇを下記表２に記載の処方に従って製造した。各処方の成分は、ガラス表面上でヘラを用いてともに混合し、均質混合物を得た。
【００９７】
【表２】
0006633934.tif 000003
【００９８】
さらなる６種のインク（表３）の処方がこれら第一の７種のインクの分析から導かれた。これら標準順の８から１３のインクは、最初にＰａｎｔｏｎｅ  Ｓｔａｎｄａｒｄ（ＥＡ）と本インク間のｄＥ２０００値の最少化を検討した反復最適化の一部であった。第二の段階で、Ｐａｎｔｏｎｅ（登録商標）Ｓｔａｎｄａｒｄのすべてについて同時にｄＥ２０００値を最少化するために試みがなされた。最後の最適Ｐａｎｔｏｎｅ（登録商標）Ｓｔａｎｄａｒｄ  Ｐｒｏｃｅｓｓ  Ｂｌａｃｋは、目標光学濃度（ＯＤ）１．５を得るためのＰａｎｔｏｎｅ（登録商標）Ｓｔａｎｄａｒｄ  Ｐｒｏｃｅｓｓ  Ｂｌａｃｋを基準にしたインクのｄＥ２０００を最小にし、これら２種の黒の間のａ＊およびｂ＊の差を目標ＯＤ１．０で最小にすることによって得た（下記表３の試料１３）。これは、高ＯＤから低ＯＤになる際にプロセス黒でよく見られる色ずれを最小にするために都合がよいことが分かった。
【００９９】
最適対象の試料１３については、標準ｄＥ２０００値３．１６および２．８５の正規化ＯＤ１．５で、Ｌ＊、ａ＊、ｂ＊値はそれぞれ、２０．３５、３．８２、および４．２５であった。下記表４に示すように、Ｐａｎｔｏｎｅ（登録商標）Ｓｔａｎｄａｒｄ  Ｂｌａｃｋについての目標Ｌ＊、ａ＊、ｂ＊値はそれぞれ、２２．０７、１．５７、および４．２６である。従って、黒インクは良好に処方された。本プロセス黒インクは、デジタルオフセットリソグラフ印刷アーキテクチャを用いて印刷された。転写効率は、予備硬化なしで９５％であった。予備硬化なしの転写効率が９５％を示すインクは、予備硬化ありの転写効率１００％を示す。
【０１００】
【表３】
0006633934.tif 000004
【０１０１】
【表４】
0006633934.tif 000005
【０１０２】
実施例３  プロセス黒インク用の新規で拡張可能なインク処理
光学濃度の異なる印刷を作り、これらのｄＥ２０００値を得た。Ｄ６５照明下でのｄＥ２０００値を表５に示す。Ｓｔａｎｄａｒｄ  Ｐａｎｔｏｎｅ（登録商標）Ｂｌａｃｋを基準値として用いた。人間の視覚は、２色が実際に互いに接触している場合、色差に対してより敏感であることを考えれば、互いに接触していない２色間のｄＥ２０００値１以下は、平均的な印刷機を用いてかろうじて認識される。３未満の任意のｄＥ２０００値は、許容範囲の一致であると考えられる。
【０１０３】
【表５】
0006633934.tif 000006
【０１０４】
別の実験において、混合顔料インクについての新しい拡張可能な方法を示すため、上記試料１３について記載された比に相当する顔料比でプロセス黒インクを処方した。１に正規化して、このプロセス黒インクに使用された顔料の割合を表６に示す。表６に見られるように、このプロセス黒インク製剤（６０ｇ）は、黄色顔料３．６７ｇ、マゼンタ顔料３．２４ｇ、シアン顔料２．５７ｇを含んでいた。
【０１０５】
これら顔料は、残りの成分での処理の前の音響混合工程によって湿っていた。音響混合用の混合機は、機械的共振で作動する。この作動パラメータにおいて、この混合機の機械的エネルギーの混合されている材料への無損失の移動は、音圧波の混合容器への伝播によって生じる。これは、混合機の機械的操作と混合される材料の範囲の特性と特徴を一致させることによって実現される。この混合機の運転特性は、最良の混合性能を与えるように確立された混合条件でこのシステムを維持するように自動的に識別され制御される。共鳴ＡＣＯＵＳＴＩＣ（登録商標）混合機は、３つのサイズで入手可能である：卓上パイント、生産規模５ガロン、および５５ガロンシステム。文献によれば、いろいろな応用で、混合の処理量の大きさに関係なく同じ混合時間が必要であることが証明されている。この傾向は、気液水素化から粉体ブレンドおよびコーティングに及ぶ、粘度が１００，０００，０００ｃＰ以下の投入樹脂への応用について一貫している。
【０１０６】
本実施例において、この試料はＲＥＳＯＤＹＮ（登録商標）ＲＡＭで１０分間、負荷９０％および周波数６０Ｈｚで処理した。これら顔料が十分にブレンドされた時点で、残りの成分をこの瓶に秤量し、さらに１０分間、負荷９０％および周波数６０Ｈｚで処理した。処理された試料は、その後金属ビーカーに排出し、アンカー羽根を用いて加熱しながら約６０分間８０℃で撹拌した。このインクを最後に３本ロールミルに３回通し、褐色瓶に排出した。
【０１０７】
【表６】
0006633934.tif 000007
【０１０８】
実施例４  プロセス黒のレオロジー特性
本プロセス黒のレオロジー特性は、顔料比を決めるために用いたシアン、マゼンタ、および黄色インクと同じ条件で測定した。表７および図５は、これらインクの粘度およびせん断減粘性指数を示す。これらのデータが示すのは、これらプロセス黒の特性は、出発の原色の特性から予測可能であり、このことは、これら顔料の選択が適切であったこと、および、顔料間の強い相互作用が存在しないことを証明する。
【０１０９】
【表７】
0006633934.tif 000008
【０１１０】
実施例５  基材へのインクの手動転写およびＯＤデータ分析
これらインクの各々を、Ｈｅｒａｅｕｓ  Ｎｏｂｌｅｌｉｇｈｔ  Ａｍｅｒｉｃａ  ＬＬＣ製Ｄバルブ付Ｆｕｓｉｏｎ  Ｌｉｇｈｔｈａｍｍｅｒ  Ｌ６硬化ステーションを用いての硬化後に、得られた可視光学濃度が約１から約２におよび、転写された画像のＬ＊明度が約８から約４０に及ぶような異なる濃度で、ＸＥＲＯＸ（登録商標）Ｄｉｇｉｔａｌ  Ｃｏｌｏｒ  Ｅｌｉｔｅ  Ｇｌｏｓｓ（ＤＣＥＧ）紙に転写した。ＵＶＶ、ＵＶＡ、ＵＶＢ、およびＵＶＣバンドについての印加エネルギー照射量は、それぞれ６４０、１４０１、４２０、および３７ｍＪ／ｃｍ２であった。この印刷画像サイズは、約２ｃｍ×３ｃｍであった。
【０１１１】
Ｌ＊ａ＊ｂ＊パラメータ対ＯＤの最適な適合は、ＯＤ＝１．５およびＯＤ＝１．０でインクのすべてについてのＬ＊ａ＊ｂ＊値で得られた。３つの回答が最終的な最適化に選択された。ＯＤ＝１．５でのＰａｎｔｏｎｅ（登録商標）Ｓｔａｎｄａｒｄと本開示のプロセス黒の間のｄＥ２０００、およびＯＤ＝１で予測されるＰａｎｔｏｎｅ（登録商標）Ｓｔａｎｄａｒｄのａ＊ｂ＊値対本インクのａ＊ｂ＊値もまた評価した（データは示さず）。倍率１０，０００Ｘでの走査型電子透過像は、約１．５から約１．７に及ぶ平均ＯＤについて、これらプロセス黒印刷の厚さの変動が約１．２から約３．９ミクロンで、均一領域での平均厚さが約２．０から約２．４ミクロンを示した。
【０１１２】
実施例６  インク転写印刷の特性評価
硬化性能を評価するために、室温のメチルエチルケトン（ＭＥＫ）溶剤に浸した柔軟な塗布器を、新たなＭＥＫを二重ＭＥＫ摩擦の５回毎に塗布器に補給しながらＤＣＥＧ紙上のこれら画像の各々の全域（約２ｃｍ）に一定の圧力で均一に広げた。この紙基材が見えるようになるまでに要したＭＥＫ二重摩擦の回数を記録した。これらのデータを図６に示す。
【０１１３】
図６から明らかなように、優れた硬化性能が本開示のプロセス黒インクを用いて達成された。高ＯＤでの増加は、本開示のプロセス黒で高ＯＤを達成するために必要な画像厚さの増加によって説明される。ＯＤが約１．７未満の場合には、ＭＥＫ摩擦における顕著な変化はなかった。カーボンブラック顔料を用いた黒インクで比較データを得た（データは示さず）。カーボンブラック含有インクに対するＭＥＫ二重摩擦で８０を超えたものはなかった。
【０１１４】
これら実施例は、顔料の各々が相対比率０．７０：０．８８：１．０で用いられたＰＢ１５：３、ＰＲ５７：１、およびＰＹ１４等の顔料を用いて、カーボンブラックを含まないプロセス黒を処方することが可能であったということを実証する。これは、期待された比率（等しい体積比で顔料が使用される）から逸脱する。密度に補正すると、期待された相対比率は０．７６：０．８：１．０である。
【図１】
0006633934.tif 000009
【図２】
0006633934.tif 000010
【図３】
0006633934.tif 000011
【図４】
0006633934.tif 000012
【図５】
0006633934.tif 000013
【図６】
0006633934.tif 000014